Brevet FR2592397A1 — publié le 19870703

INHIBITEUR DE CORROSION DES BAINS DE DECAPAGE DES SURFACES METALLIQUES La présente invention concerne un inhibiteur de corrosion des bains de décapage des surfaces métalliques. Elle sera plus particulièrement décrite dans ses applications dans les bains de décapage à base d'acide chlorhydrique concentré, sans qu'il en résulte une limitation à sa portée. Les solutions concentrées d'acide chlorhydrique sont utilisées dans des bains de décapage et de décalaminage des métaux ferreux, du fait de leur action dissolvante des oxydes de fer. L'utilisation de telles solutions pose pourtant de nombreux problèmes il est en effet difficile de limiter l'action dissolvante de l'acide chlorhydrique aux seuls oxydes de fer et l'on risque d'attaquer le métal lui-même ; les surfaces décapées ne sont pas nettes : elles présentent des piqûres, des cloques, et sont fragilisées. Cette attaque du métal s'accom- pagne en outre de dégagement d'hydrogène qui provoque un entraînement vésiculaire de l'acide rendant l'atmosphère autour de la cuve acide et toxique. On a donc proposé d'ajouter aux solutions concentrées d'acide chlorhydrique des inhibiteurs de corrosion. Certains de ces inhibiteurs, à base de dérivés de soufre, posent des problèmes de neutralisation des effluents. On utilise, dans certains cas, l'hexaméthylène tétramine, mais le pouvoir inhibiteur de ce produit n'est pas suffisant pour donner entière satisfaction, et ceci notamment en raison de sa très faible solubilité dans l'eau. L'inventeur a découvert de façon surprenante qu'il était possible d'exercer une action de synergie importante sur le pouvoir inhibiteur de l'hexaméthylène tétramine si l'on y ajoutait une quantité minime d'un alcool alpha-acétylénique. C'est ainsi que l'invention a pour objet un inhibiteur de corrosion des bains de décapage des surfaces métalliques, caractérisé en ce qu'il est essentiellement constitué d'une solution aqueuse contenant de 18 à 22 % en poids d'hexaméthylène tétramine et de 5 à 7 % en poids d'un alcool alpha-acétylénique. Selon un mode de réalisation préféré de l'invention, I'alcool alpha-acétylénique est le propyne-2-ol-l. La solution obtenue est un liquide de couleur jaune clair de densité moyenne de 1,03. Entre autres avantages, elle présente celui de n'émettre ni vapeur, ni gaz toxiques. Ajouté à raison de 0,2 à 0,4 % en volume à un bain de décapage chlorhydrique, l'inhibiteur selon l'invention accélère la dissolution des oxydes de fer, tout en s'opposant à l'attaque du métal mis à nu au cours du décapage. Il permet en outre une attaque plus rapide et régulière des oxydes, d'où son intérêt pour faciliter la conduite du décapage. La présente invention sera mieux comprise grâce à l'exemple suivant, qui l'illustre sans la limiter. On ajoute à un bain de décapage contenant 50 % en volume d'acide chlorhydrique commercial 0,3 % en volume d'une solution aqueuse contenant 20 % en poids d'hexaméthylène tétramine et 6 % en poids de propyne-2-ol-l. Cette solution aqueuse est totalement soluble dans le bain de décapage, ce qui permet d'effectuer cette opération à température ambiante. On obtient un décapage parfait sans aucune attaque du métal. I1 est ainsi possible de doubler pratiquement la durée de vie du bain. D'autre part, on évite le surdécapage correspondant à l'attaque du métal. Ceci permet, même en présence d'un dépôt irrégulier d'oxydes, d'obtenir des surfaces décapées nettes, sans piqûres, et de ne pas imposer au décapeur une surveillance permanente. L'remploi de l'inhibiteur selon l'invention permet d'éviter la formation d'hydrogène qui accompagne l'attaque du métal par l'acide. Cette absence de dégagement d'hydrogène élimine le phénomène de fragilisation et la formation de cloques, inconvénients inhérents au décapage normal. On ne constate pas par ailleurs de formation de fumées acides et toxiques au-dessus du bain. On limite ainsi les problèmes de corrosion du matériel voisin. Enfin, I'emploi de l'inhibiteur selon l'invention permet d'utiliser le bain jusqu'à épuisement complet de l'acide, ce qui simplifie le problème de la neutralisation des effluents. REVENDICATIONS 1. Inhibiteur de corrosion des bains de décapage des surfaces métalliques, caractérisé en ce qu'il est essentiellement constitué d'une solution aqueuse contenant de 18 à 22 % en poids d'hexamétylène tétramine et de 5 à 7 9b en poids d'un alcool alpha-acétylénique. 2. Inhibiteur de corrosion des selon la revendication 1, caractérisé en ce que l'alcool alpha-acétylénique est le propyne-2-ol-l. 3. Inhibiteur de corrosion selon la revendication 1 et la revendication 2, caractérisé en ce que la solution aqueuse contient 20 % en poids d'hexaméthylène tétramine et 6 ,ó en poids de propyne-2-ol-l. 4. Inhibiteur de corrosion selon l'une quelconque des revendications I à 3, caractérise en ce que l'inhibiteur est appliqué à raison de 0,2 à 0,4 % en volume dans un bain de décapage à base d'acide chlorhydrique concentré.